(57)【要約】【課題】  防透性と通気性とを同時に有する２層構造織物、及び該２層構造織物を用いて縫製してなる繊維製品を提供する。【解決手段】  各層が織組織を有する２層構造織物であって、各層のカバーファクターＣＦが互いに異なり、高ＣＦ側の層のカバーファクターＣＦ１が１０００〜２５００の範囲であり、他方、低ＣＦ側の層のカバーファクターＣＦ２が１５０〜１６００の範囲であり、かつ該ＣＦ１とＣＦ２とが下記式を満足する２層構造織物を得て、低ＣＦ側の層が内側に位置するように縫製する。０．０５≦（（ＣＦ２／（ＣＦ１＋ＣＦ２））≦０．４５【選択図】  なし【特許請求の範囲】
【請求項１】
各層が織組織を有する２層構造織物であって、各層のカバーファクターＣＦが互いに異なり、高ＣＦ側の層のカバーファクターＣＦ１が１０００〜２５００の範囲であり、一方、低ＣＦ側の層のカバーファクターＣＦ２が１５０〜１６００の範囲であり、かつ該ＣＦ１とＣＦ２とが下記式を満足することを特徴とする２層構造織物。
０．０５≦（（ＣＦ２／（ＣＦ１＋ＣＦ２））≦０．４５
【請求項２】
高ＣＦ側の層の織組織が平組織またはツイル組織である請求項１に記載の２層構造織物。
【請求項３】
低ＣＦ側の層の織組織がギシャ組織である請求項１または請求項２に記載の２層構造織物。
【請求項４】
低ＣＦ側の層の厚みが０．１〜５ｍｍの範囲である請求項１〜３のいずれかに記載の２層構造織物。
【請求項５】
高ＣＦ側の層および／または低ＣＦ側の層を構成する糸条に艶消し剤が１．０重量％以上含まれる請求項１〜４のいずれかに記載の２層構造織物。
【請求項６】
高ＣＦ側の層および／または低ＣＦ側の層を構成する糸条が撚り数１０００Ｔ／ｍ以下のマルチフィラメント糸条である請求項１〜５のいずれかに記載の２層構造織物。
【請求項７】
高ＣＦ側の層および／または低ＣＦ側の層を構成する糸条が仮撚捲縮加工糸である請求項１〜６のいずれかに記載の２層構造織物。
【請求項８】
通気度が５０ｃｃ／ｃｍ２・ｓ以上である請求項１〜７のいずれかに記載の２層構造織物。
【請求項９】
防透性がΔＬで１２以下である請求項１〜８のいずれかに記載の２層構造織物。
【請求項１０】
請求項１〜９のいずれかに記載の２層構造織物を用いて低ＣＦ側の層が内側に位置するように縫製してなる繊維製品。
【発明の詳細な説明】
【技術分野】
【０００１】
本発明は、防透性と通気性とを同時に有する２層構造織物及び該２層構造織物を用いて縫製してなる繊維製品に関するものである。
【背景技術】
【０００２】
ユニフォーム、白衣、シャツなどの用途では、着用時に肌が透けてみえない防透性と通気性とが同時に求められている。しかしながら、防透性と通気性とは、通常相反する特性である。例えば、通気性を得るために布帛の織編密度を低くすると、隣りあう糸条間に空隙ができ、この空隙から肌が透けて十分な防透性が得られない。逆に、防透性を得るために布帛の織編組織を高くすると、空気の通りが阻害され通気性が低下してしまう。
【０００３】
このような相反する特性を満足させるために、例えば、特許文献１では、繊維中に艶消し剤を十分に練り込み、該繊維を用いて繊維構造体を構成することが提案されている。かかる方法によれば、繊維自身を透過する光線が艶消し剤によって散乱するため、ある程度防透性は向上する。しかるに、糸条間からの光の通過は避けられないため、やはり織編密度をあげざるを得ず通気性が低下してしまうという問題があった。
【０００４】
他方、特許文献２では、２層構造を有する織物が提案されているが、該２層構造織物は、織物に吸水性重合体を付着させることにより制電性や吸汗性を向上させることを目的とするものであり、防透性及び通気性の点で満足とはいえなかった。
【特許文献１】特許第２８８８５０４号公報
【特許文献２】特開平１０−２７３８８１号公報
【発明の開示】
【発明が解決しようとする課題】
【０００５】
本発明は、上記の背景に鑑みなされたものであり、その目的は、防透性と通気性とを同時に有する２層構造織物、及び該２層構造織物を用いて縫製してなる繊維製品を提供することにある。
【課題を解決するための手段】
【０００６】
本発明者らは、上記目的を達成するため鋭意検討した結果、各層が織物組織を有する２層構造織物において、肌側に位置する層のカバーファクターＣＦを外気側に位置する層の
カバーファクターＣＦよりも低くし、かつこれらのＣＦを特定の範囲内とすることにより、肌側に位置する層がスペーサーの役割を果たすことにより、防透性と通気性とが同時に得られることを見出し、さらに鋭意検討を重ねることにより本発明に想到した。
【０００７】
かくして、本発明によれば「各層が織組織を有する２層構造織物であって、各層のカバーファクターＣＦが互いに異なり、高ＣＦ側の層のカバーファクターＣＦ１が１０００〜２５００の範囲であり、一方、低ＣＦ側の層のカバーファクターＣＦ２が１５０〜１６００の範囲であり、かつ該ＣＦ１とＣＦ２とが下記式を満足することを特徴とする２層構造織物。」が提供される。
０．０５≦（（ＣＦ２／（ＣＦ１＋ＣＦ２））≦０．４５
【０００８】
その際、高ＣＦ側の層の織組織が平組織またはツイル組織であることが好ましい。一方、低ＣＦ側の層の織組織がギシャ組織であることが好ましい。かかる低ＣＦ側の層の厚みとしては、０．１〜５ｍｍの範囲であることが好ましい。また、高ＣＦ側の層および／または低ＣＦ側の層を構成する糸条に艶消し剤が１．０重量％以上含まれているとさらに良好な防透性が得られ好ましい。高ＣＦ側の層および／または低ＣＦ側の層を構成する糸条が撚り数１０００Ｔ／ｍ以下のマルチフィラメント糸条であることが好ましい。さらには、高ＣＦ側の層および／または低ＣＦ側の層を構成する糸条が仮撚捲縮加工糸であると、防透性が向上し好ましい。かかる２層構造織物の通気性としては、５０ｃｃ／ｃｍ２・ｓ以上であることが好ましい。また、防透性としてはΔＬで１２以下であることが好ましい。
【０００９】
また、本発明によれば「前記の２層構造織物を用いて低ＣＦ側の層が内側に位置するように縫製してなる繊維製品。」が提供される。
【発明の効果】
【００１０】
本発明によれば、防透性と通気性とを同時に有する２層構造織物、及び該２層構造織物を用いて縫製してなる繊維製品が得られる。
【発明を実施するための最良の形態】
【００１１】
以下、本発明の実施の形態について詳細に説明する。
まず、本発明の２層構造織物において、各層は織組織を有し、かつ各層のカバーファクターＣＦが互いに異なる。そして、高ＣＦ側の層のカバーファクターＣＦ１が１０００〜２５００（好ましくは、１５００〜２３００）の範囲であり、一方、低ＣＦ側の層のカバーファクターＣＦ２が１５０〜１６００（好ましくは、２００〜８００）の範囲である必要がある。さらには、該ＣＦ１とＣＦ２とが下記式を満足する必要がある。
０．０５≦（（ＣＦ２／（ＣＦ１＋ＣＦ２））≦０．４５
（より好ましくは、０．０８≦（（ＣＦ２／（ＣＦ１＋ＣＦ２））≦０．４）
（特に好ましくは、０．１≦（（ＣＦ２／（ＣＦ１＋ＣＦ２））≦０．３）
【００１２】
なお、カバーファクターＣＦとは下記式により表されるものである。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１３】
本発明の２層構造織物において、かかるカバーファクターは特に重要である。かかるカバーファクターを有する２重構造織物を、低ＣＦ側の層が内側（肌側）になるように使用すると、肌側に位置する層がスペーサーの役割を果たすため、外部から入光した光が肌と高ＣＦ側の層との間（すなわち、低ＣＦ側の層）に閉じ込められ、優れた防透性が得られる。同時に、カバーファクターが前記の範囲内であれば、通気性が損なわれることがない。
【００１４】
ここで、高ＣＦ側の層のカバーファクターＣＦ１が１０００よりも小さいと、織物を構成する糸条間で空隙ができやすく防透性が低下するため好ましくない。逆に、高ＣＦ側の層のカバーファクターＣＦ１が２５００よりも大きいと通気性が低下するため好ましくない。一方、低ＣＦ側の層のカバーファクターＣＦ２が１６００よりも大きいと、高ＣＦ側の層のカバーファクターＣＦ１との差が小さくなり、前記のスペーサー効果が得られにくく十分な防透性が得られず好ましくない。低ＣＦ側の層のカバーファクターＣＦ２が１５０よりも小さいと、低ＣＦ側の層で形成される空気層が保持されにくく、十分なスペーサー効果が得られにくくなるため好ましくない。また、ＣＦ２／（ＣＦ１＋ＣＦ２）が０．４５より大であれば、スペーサー効果が得られず十分な防透性が得られない。逆に、ＣＦ２／（ＣＦ１＋ＣＦ２）が０．０５よりも小さいと製造が困難となるため好ましくない。
【００１５】
各層の織物組織としては特に限定されないが、高ＣＦ側の層の織組織としては、平組織、ツイル組織など組織点の多い織組織が、織構造が安定であり防透性の点で好適である。一方、低ＣＦ側の層は、表面層と肌との距離を一定以上に保つスペーサーの役割を果たす層であるため、ギシャ組織（緯糸１本ごとに、隣接の経糸でからみ織りしたもの）が、容易に厚みを持たせることができ好適である。該低ＣＦ側の層の厚みとしては、０．１〜５ｍｍ（特に好ましくは０．５〜２．０ｍｍ）の範囲内であることが好ましい。
【００１６】
前記の高ＣＦ側の層と低ＣＦ側の層とは、高ＣＦ側の層を構成するおよび／または低ＣＦ側の層を構成する糸条により一部連結されている。ここで、高ＣＦ側の層と低ＣＦ側の層とが接着剤などで接着されたもものでは、十分な通気性が得られず好ましくない。
【００１７】
本発明の２層構造織物を構成する繊維としては特に限定されず、ポリエステルやナイロンなどの合成繊維、アセテートなどの半合成繊維、レーヨン、キュプラなどの再生繊維、綿や麻などの天然繊維などいずれでもよい。なかでも、繊維強度や取扱いの容易さの点で、ポリエチレンテレフタレート、ポリトリメチレンテレフタレート、ポリブチレンテレフタレート、第３成分を共重合させたポリエステルなどのポリエステル系繊維が好ましく例示される。
【００１８】
かかる繊維の繊維形態も特に限定されず、長繊維（マルチフィラメント糸条）でもよいし、短繊維でもよい。優れた防透性を得る上で、撚り数１０００Ｔ／ｍ以下（より好ましくは撚り数７００Ｔ／ｍ以下または無撚）のマルチフィラメント糸条が好適である。１０００Ｔ／ｍより高い撚りが施された長繊維や撚りが施された短繊維糸条では、経糸と緯糸とで形成される空隙が大きくなり、防透性が損なわれる恐れがある。かかる長繊維に、通常の仮撚捲縮加工が施されていると防透性がさらに向上し好ましい。
【００１９】
該繊維の繊度は特に限定されないが、布帛強度や風合いの点や、総繊度で３３〜５００ｄｔｅｘ、単糸繊度で０．３〜６ｄｔｅｘの範囲が適当である。また、単糸の横断面形状も特に限定されるものではなく、通常の丸型だけでなく、扁平、三角、Ｙ型、Ｔ型、Ｕ型などの異型であってもよい。
【００２０】
なお、前記の繊維中には、微細孔形成剤、カチオン可染剤、着色防止剤、熱安定剤、蛍光増白剤、艶消し剤、着色剤、帯電防止剤、吸湿剤、無機微粒子等が１種又は２種以上含まれていてもよい。特に、艶消し剤が１．０重量以上（好ましくは、１．５〜３．５重量％）含まれていると、防透性がさらに向上し好ましい。
【００２１】
本発明の２層構造織物において、高ＣＦ側の層を構成する繊維と低ＣＦ側の層を構成する繊維が同じであってもよいし異なっていてもよいが、製造の容易さの点で同じであることが好ましい。
【００２２】
本発明の２層構造織物は、１ビームまたは２ビームを有する通常の織機を用いて、各層を構成する糸条が一部互いに交錯するよう連結させて２層構造織物を製織し、その際、各層のカバーファクターを前記の特定範囲内とすることにより容易に製造することができる。
【００２３】
かくして得られた２層構造織物を、低ＣＦ側の層が内側（肌側）に位置するように使用すると、外部から高ＣＦ側の層を透過して入光した光は肌で反射された後、低ＣＦ側の層のスペーサー効果により、肌と高ＣＦ側の層との間（すなわち、低ＣＦ側の層）に閉じ込められ優れた防透性が得られる。かかる防透性としては、ＪＩＳ  Ｚ  ８７２９−１９９４、Ｌ＊ａ＊ｂ＊表色系において、供試織物を白色板上に載置したときのＬ＊値（Ｌ＊ｗと記す）と、それと黒色板上に載置したときのＬ＊値（Ｌ＊ｂと記す）との差ΔＬ（＝Ｌ＊ｗ−Ｌ＊ｂ）で１２以下（より好ましくは５〜１１）であることが好ましい。さらには、高ＣＦ側の層と低ＣＦ側の層のカバーファクターが前記の範囲内であると通気性が損なわれることもない。かかる通気性としては、５０ｃｃ／ｃｍ２・ｓ以上（より好ましくは、６０〜５００ｃｃ／ｃｍ２・ｓ、特に好ましくは７０〜１００ｃｃ／ｃｍ２・ｓ）であることが好ましい。
【００２４】
かかる２層構造織物には、アルカリ減量加工や常法の染色仕上げ加工が施されてもよい。さらには、常法の吸水加工、撥水加工、起毛加工、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２５】
次に、本発明の防透性と通気性とを有する繊維製品は、前記の２層構造織物を用いて、低ＣＦ側の層が内側に位置するように縫製されたものである。かかる繊維製品の具体例としては、スポーツウエアー、ユニフォーム、白衣、作業着、介護医療用衣服はどの衣服、カーテン、椅子のクッション材・表皮などのインテリア用品、かばん、バッグなどの雑貨用品などである。
【００２６】
かかる繊維製品において、低ＣＦ側の層を内側（肌側）に配することにより、優れた防透性と通気性が発揮される。
【実施例】
【００２７】
以下、実施例をあげて本発明を詳細に説明するが、本発明はこれらによって何ら限定されるものではない。なお、実施例中の各物性は下記の方法により測定したものである。
【００２８】
次に本発明の実施例及び比較例を詳述するが、本発明はこれらによって限定されるものではない。
（１）通気性
ＪＩＳ  Ｌ  １０９６−１９９８、６．２７．１、Ａ法（フラジール形通気性試験機法）により通気性（ｃｃ／ｃｍ２・ｓ）を測定した。
（２）防透性
ＪＩＳ  Ｚ  ８７２９−１９９４、Ｌ＊ａ＊ｂ＊表色系において、供試織物を白色板上に載置したときのＬ＊値（Ｌ＊ｗと記す）と、それと黒色板上に載置したときのＬ＊値（Ｌ＊ｂと記す）との差ΔＬ（＝Ｌ＊ｗ−Ｌ＊ｂ）を求め、このΔＬをもって、供試織物の防透性を表した。ΔＬの値が小さいほど防透性が良好である。
【００２９】
［実施例１］
艶消し剤として公知の酸化チタンが２．５重量％添加された、通常のポリエチレンテレフタレートマルチフィラメント仮撚捲縮加工糸（無撚）８４ｄｔｅｘ／３６ｆｉｌを高ＣＦ側の層および低ＣＦ側の層の経糸および緯糸に用い、通常のレピア織機（１ビーム）で、図１に示す織物組織図に従って、高ＣＦ側の層の織組織が平組織、低ＣＦ側の層の織組織がギシャ組織で、かつ高ＣＦ側の層のカバーファクターＣＦ１が染色仕上げ加工後に２０００、低ＣＦ側の層のカバーファクターＣＦ２が染色仕上げ加工後に５００となるように完全２重組織織物を製織した。
【００３０】
次いで、通常の染色仕上げ加工を施し、ＣＦ１が２０００、ＣＦ２が５００（（（ＣＦ２／（ＣＦ１＋ＣＦ２））＝０．２）、低ＣＦ側の層の厚みが１ｍｍの２層構造織物を得た。かかる２層構造織物の通気性と防透性を評価したところ、通気性が８８ｃｃ／ｃｍ２・ｓ、防透性ΔＬが１０と、防透性と通気性をあわせ持つ優れるものであった。
【００３１】
［実施例２］
図１に示す織物組織図に準じて、高ＣＦ側の層のカバーファクターＣＦ１が染色仕上げ加工後に２２００、低ＣＦ側の層のカバーファクターＣＦ２が染色仕上げ加工後に１７０となるように製織し、通常の染色仕上げ加工を施し、ＣＦ１が２５００、ＣＦ２が１７０（（（ＣＦ２／（ＣＦ１＋ＣＦ２））＝０．０７）とした以外は実施例１と同様に行った。
【００３２】
この結果、低ＣＦ側の厚さ０．３ｍｍの２層構造織物となり、通気性は６０ｃｃ／ｃｍ２・ｓ、防透性ΔＬが１０と、防透性と通気性をあわせ持つ優れるものであった。
【００３３】
［実施例３］
図１に示す織物組織図に準じて、ＣＦ１が染色仕上げ加工後に２０００、ＣＦ２が染色仕上げ加工後に１３３０となるように製織し、通常の染色仕上げ加工を施し、ＣＦ１が２０００、ＣＦ２が１３３０（（（ＣＦ２／（ＣＦ１＋ＣＦ２））＝０．４０）とした以外は実施例１と同様に行った。
【００３４】
この結果、低ＣＦ側の厚さ０．９ｍｍの２層構造織物となり、通気性は７８ｃｃ／ｃｍ２・ｓ、防透性ΔＬが９と、防透性と通気性をあわせ持つ優れるものであった。
【００３５】
［比較例１］
実施例１で用いたのと同じ、酸化チタンが２．５重量％添加された通常のポリエチレンテレフタレートマルチフィラメント仮撚捲縮加工糸（無撚）８４ｄｔｅｘ／３６ｆｉｌ
を用いて、通常のレピア織機（１ビーム）で、織組織を平組織とし、染色仕上げ加工後のカバーファクターＣＦが２８００となるように１層構造織物を製織した。
【００３６】
次いで、通常の染色仕上げ加工を施し、ＣＦが２８００の１層構造織物を得た。かかる１層構造織物の通気性と防透性を評価したところ、通気性が１０ｃｃ／ｃｍ２・ｓ、防透性ΔＬが１０．５と、防透性はあるものの通気性は低い不十分なものであった。
【００３７】
［比較例２］
実施例１で用いたのと同じ、酸化チタンが２．５重量％添加された通常のポリエチレンテレフタレートマルチフィラメント仮撚捲縮加工糸（無撚）８４ｄｔｅｘ／３６ｆｉｌ
を用いて、通常のレピア織機（１ビーム）で、織組織を平組織とし、染色仕上げ加工後のカバーファクターＣＦが２０００となるように１層構造織物を製織した。
【００３８】
次いで、通常の染色仕上げ加工を施し、ＣＦが２０００の１層構造織物を得た。かかる１層構造織物の通気性と防透性を評価したところ、通気性が８０ｃｃ／ｃｍ２・ｓ、防透性ΔＬが１４と、通気性はあるものの防透性は不十分なものであった。
【産業上の利用可能性】
【００３９】
本発明によれば、防透性と通気性とを同時に有する２層構造織物、及び防透性と通気性とを有する繊維製品（スポーツウエアー、ユニフォーム、白衣、作業着、介護医療用衣服はどの衣服、カーテン、椅子のクッション材・表皮などのインテリア用品、かばん、バッグなどの雑貨用品など）が提供され、その工業的価値は極めて大である。
【図面の簡単な説明】
【００４０】
【図１】本発明の２層構造織物において、採用することのできる織物組織図の１例である。なお、図中、×印は結接点を示す。
【図１】
2005082918.tif 000002